(57)【要約】【課題】光学式マウスのレスポンス（動作性能）が良好で、透明性が高く、オレフィン系樹脂からなる光学式マウス対応マットを提供する。【解決手段】エチレン系共重合体樹脂からなる基材層に、無水マレイン酸をグラフト重合させたオレフィン系樹脂からなる接着層を介して、ナイロン系樹脂ないしポリブチレンテレフタレートからなるトップ層を積層してなる光学式マウス対応マットであって、接着層および／またはトップ層が、各層を構成する樹脂１００重量部に対し、重量平均粒子径５〜５０μｍのアルミニウム粉末を０．０５〜０．５０重量部含むことを特徴とする。【選択図】なし【特許請求の範囲】
【請求項１】
エチレン系共重合体樹脂からなる基材層に、無水マレイン酸をグラフト重合させたオレフィン系樹脂からなる接着層を介して、ナイロン系樹脂またはポリブチレンテレフタレートからなるトップ層を積層してなる光学式マウス対応マットであって、
接着層および／またはトップ層が、各層を構成する樹脂１００重量部に対し、重量平均粒子径５〜５０μｍのアルミニウム粉末を０．０５〜０．５０重量部含むことを特徴とする光学式マウス対応マット。
【請求項２】
アルミニウム粉末を含む層が接着層であることを特徴とする請求項１に記載の光学式マウス対応マット。
【請求項３】
トップ層が、６，１２−ナイロンであることを特徴とする請求項１または２に記載の光学式マウス対応マット。
【請求項４】
トップ層と接着層との厚み比が、１：１．５〜１：１０であることを特徴とする請求項１〜３のいずれか一項に記載の光学式マウス対応マット。
【請求項５】
ＪＩＳ−Ｋ７１０５に準じて測定される全光線透過率が７０％以上、ヘーズ値が３０％以下であることを特徴とする請求項１〜４のいずれか一項に記載の光学式マウス対応マット。
【発明の詳細な説明】
【技術分野】
【０００１】
本発明は、光学式マウスのレスポンスが良好で、透明性が高い光学式マウス対応マットに関する。
【背景技術】
【０００２】
光学式（オプティカル）マウスは、マウスの底面から机面に対して斜めに光線（ＬＥＤ光やレーザ光など）を照射し、上方向への乱反射をマウスに内蔵された光センサーが探知することで、位置を把握する。
したがって、この光学式マウスに対応したマットの開発に際しては、「鏡面に対しては乱反射が起きないので探知できない」、「ガラス製などの透明なものでは（反射せずに透過してしまい）乱反射がマットの下で起きるので、マット厚み分、マウスカーソルの動きが不安定（不正確）になる」などを予め考慮する必要があった。
【０００３】
本願出願人は、先に、表面層に特定量のアルミニウム微粒子を分散させることで、透明性を保ちながら、光学式マウスを使用可能とした合成樹脂製マットを提案している（特許文献１）。
しかしながら、精密機器を使用するユーザー、使用後に焼却処分を行うユーザー、環境に配慮し脱塩ビ（脱塩化ビニル系樹脂）を掲げるユーザーなどから、オレフィン系樹脂からなる製品の要望が根強くあった。
【０００４】
一方、オレフィン系樹脂を用いたマットでは、人体から分泌される手脂や汗などに含まれるオレイン酸等が吸収されやすいため膨潤し、波打つような変形を生じることが多い。
このため、本願出願人は、先に、表面層として６−ナイロン／１２−ナイロン共重合体を用いたデスクマット用シートを提案している（特許文献２）。
【０００５】
前記のようなナイロン系樹脂は、一般にオレフィン系樹脂よりも柔軟性に劣るので、マットの全体厚みに対し極力薄い層にする必要がある。ナイロン系樹脂からなる表面層が厚くなると、マットの柔軟性が低下し、ロール状に丸めたり、マットと机の間に書類を挟もうと当該マットをめくる作業を繰り返したりすると変形して元に戻らないことがある。
非常に薄い表面層中に、マウスからの光線を確実に乱反射できるように、アルミニウム微粒子を十分量分散させた場合や、あるいは粒径の大きなアルミニウム微粒子を分散させた場合などに、それら微粒子が表面に飛び出すことがあり、マットの美観を損ねたり、ロール状態で搬送・保管する際や実際の使用時に、該微粒子が脱落してしまう問題があった。
【先行技術文献】
【特許文献】
【０００６】
【特許文献１】特開２０１１−２２１９０１号公報
【特許文献２】特許第３９０２９７８号公報
【発明の概要】
【発明が解決しようとする課題】
【０００７】
本発明は、以上のような状況を考慮し、光学式マウスのレスポンス（動作性能）が良好で、透明性が高い光学式マウス対応マットの提供を課題とする。
【課題を解決するための手段】
【０００８】
上記課題を解決するために、本発明の光学式マウス対応マットは、
エチレン系共重合体樹脂からなる基材層に、無水マレイン酸をグラフト重合させたオレフィン系樹脂からなる接着層を介して、ナイロン系樹脂またはポリブチレンテレフタレートからなるトップ層を積層してなる光学式マウス対応マットであって、
接着層および／またはトップ層が、各層を構成する樹脂１００重量部に対し、重量平均粒子径５〜５０μｍのアルミニウム粉末を０．０５〜０．５０重量部含むことを特徴とする。
上記のマットにおいては、接着層が、無水マレイン酸をグラフト重合させたオレフィン系樹脂１００重量部に対して、前記アルミニウム粉末を０．０５〜０．５０重量部含むことが好ましい。
また、本発明のマットは、トップ層が、６，１２−ナイロンであることが好ましい。
さらに、本発明のマットは、トップ層と接着層との厚み比が、１：１．５〜１：１０であってもよい。
以上の本発明における光学式マウス対応マットは、ＪＩＳ−Ｋ７１０５に準じて測定される全光線透過率が７０％以上、ヘーズ値が３０％以下であることが好ましい。
【発明の効果】
【０００９】
本発明の光学式マウス対応マットは、光学式マウスを十分高精度に作動させることができるうえ、人の皮脂の移行による膨潤や波打つような変形が生じない。
また、本発明の光学式マウス対応マットは、優れた透明性に加えて、美観や手触りも良好である。しかも、十分な屈曲性（靭性）を有するので、ロール状に丸めたり、マットと机の間に書類を挟もうと当該マットをめくる作業を繰り返したりしても変形する虞がない。
【発明を実施するための形態】
【００１０】
本発明の光学式マウス対応マットは、エチレン系共重合体樹脂からなる基材層に、無水マレイン酸をグラフト重合させたオレフィン系樹脂からなる接着層を介して、ナイロン系樹脂またはポリブチレンテレフタレートからなるトップ層を積層してなる光学式マウス対応マットであって、接着層および／またはトップ層に、重量平均粒子径が５〜５０μｍのアルミニウム粉末、好ましくは１０〜２５μｍのアルミニウム粉末を分散させてなる。
アルミニウム粉末の重量平均粒子径が小さすぎると、取扱い性が悪いうえ、トップ層や接着層を透過してしまう光線が多くなり、乱反射がマットの下や基材層で起こる結果、マウスカーソルの動きが不安定（不正確）になりやすい。大きすぎれば、全光線透過率が低下したりヘーズ値が高くなるうえ、アルミニウム粉末の分散安定性に支障がでやすい。
【００１１】
アルミニウム粉末は、重量平均粒子径が前記範囲内であれば、粒径がほぼ同等のもののみから構成されていても、粒径の小さいものから大きめのものまで様々な粒径を有するものが混在していても差し支えない。また、アルミニウム粉末の形状については、特に限定されないが、例えば、ラグビーボール状や球状、鱗片状のように光学式マウスから照射される光線の乱反射を促す形状のものが好ましい。
なお、このアルミニウム粉末としては、アルミニウム合金や酸化アルミニウム（表面が酸化処理され、アルミナを表面層とするアルミニウム）なども含まれる。
【００１２】
基材層としては、ＥＶＡ（エチレン−酢酸ビニル共重合体）、ＥＭＭＡ（エチレン−メタクリル酸メチル共重合体）、ＥＭＡＡ（エチレン−メタクリル酸共重合体）などのエチレン系共重合体を使用する。中でも、得られるマットの柔軟性や視認性（透明性）などを考慮すると、ＥＭＭＡが好ましい。
基材層には、酸化防止剤、帯電防止剤、難燃剤、（光）安定剤、滑剤、着色剤、粘度調整剤、抗菌剤など各種の添加剤を配合することができるが、着色剤等の添加に関しては、得られるマットの透明性を損なわないように考慮する必要がある。
このような基材層は、単層でも多層でもよく、基材層全体としての厚みは５００〜３０００μｍ程度とすることが好適である。
【００１３】
トップ層は、人間の手脂や汗に含まれるオレイン酸などを吸収することがなく、膨潤を防ぐことができるナイロン系樹脂またはポリブチレンテレフタレート（ＰＢＴ）からなる。
ナイロン系樹脂としては、６−ナイロン、１０−ナイロン、１１−ナイロン、１２−ナイロン、６，６−ナイロン、６，１０−ナイロン、６，１１−ナイロン、６，１２−ナイロン等が挙げられ、これらは単独で使用してもよく、または２種以上を混合（併用）することもできるし、あるいは共重合体であってもよい。
【００１４】
これらナイロン系樹脂の中でも、吸水率（ＪＩＳ  Ｋ  ７２０９  Ｄ法に準ずる２３℃／５０％湿度条件下における平衡水分率）が３．０重量％以下のものを使用することで、マット使用中の吸湿による変形（マットのエッジがカールしてくる変形）を確実に防ぐことができる。
上記吸水率が３．０重量％以下のものとしては、１０−ナイロン、１１−ナイロン、１２−ナイロン、６，６−ナイロン、６，１０−ナイロン、６，１１−ナイロン、６，１２−ナイロンおよびこれらの混合物等が挙げられる。
【００１５】
これら、トップ層に用いられるナイロン系樹脂、ポリブチレンテレフタレートの中でも、光学マウスの反応性および得られる強度（耐劣化性）との兼ね合いを考慮すると、６，１２−ナイロンがより好適である。なお、共重合比率は、６−ナイロン：１２−ナイロン＝２：８〜８：２であることがより好適である。
【００１６】
トップ層の厚みは、好ましくは５〜５０μｍであり、より好ましくは１０〜２０μｍである。
トップ層の厚みが薄すぎると、オレイン酸等による膨潤変形が生じたり、トップ層にアルミニウム粉末を含有させた場合に高密度になりやすくアルミニウム粉末がマットの表面に飛び出す虞がある。また厚すぎれば、マットの屈曲性（靭性）が低下し、ロール状に丸めたり、マットと机の間に書類を挟もうと当該マットをめくる作業を繰り返したりする際などに、トップ層に比して柔らかい基材層との曲げ弾性率の違いから、白色化することがある。
【００１７】
このようなトップ層に、前記したようなアルミニウム粉末を含有させる場合には、アルミニウム粉末の配合量は、トップ層を形成するナイロン系樹脂またはポリブチレンテレフタレート１００重量部に対して、０．０５〜０．５０重量部とし、好ましくは０．１０〜０．２０重量部である。
アルミニウム粉末の量が少なすぎると、光学式マウスのカーソルの動きが不安定（不正確）になる。多すぎれば、アルミニウム粉末の密度が高くなるので、マット表面にアルミニウム粉末が飛び出す虞があるばかりか、所望の全光線透過率やヘーズ値が得られない。
【００１８】
本発明では、トップ層を形成するナイロン系樹脂やポリブチレンテレフタレートが、基材層を形成するエチレン系共重合体との接着性に劣るので、トップ層と基材層との間に、無水マレイン酸をグラフト重合させたオレフィン系樹脂からなる接着層を介在させる。
無水マレイン酸をグラフト重合させるオレフィン系樹脂としては、ポリエチレン、ポリプロピレン、ＥＶＡ（エチレン−酢酸ビニル共重合体）などを用いればよい。
この無水マレイン酸をグラフト重合させたオレフィン系樹脂の具体例としては、三井石油化学株式会社製 商品名“アドマー”、三菱化学株式会社製 商品名“モディック”等が挙げられる。
【００１９】
接着層に、前記したようなアルミニウム粉末を含有させる場合には、アルミニウム粉末の配合量は、無水マレイン酸をグラフト重合させたオレフィン系樹脂１００重量部に対して、０．０５〜０．５０重量部とし、好ましくは０．２０〜０．３０重量部である。
アルミニウム粉末の量が少なすぎると、光学式マウスに対するレスポンス（動作性能）が低下する。多すぎれば、レスポンスは良くなるがアルミニウム粉末の密度が高くなるので所望の全光線透過率やヘーズ値が得られない。
【００２０】
上記トップ層および接着層にアルミニウム粉末を含有させる場合においては、所望の全光線透過率やヘーズ値を損なわない範囲で添加量を調整すればよい。
【００２１】
このように、本発明では、アルミニウム粉末は、接着層および／またはトップ層に含有させることができるが、接着層にのみ含有させることが好ましい。
本発明者らは、オレフィン系樹脂からなるマットとしての柔軟性を維持するための手法を追求したところ、接着層にアルミニウム粉末を含有させておけば、トップ層を極力薄くしてもアルミニウム粉末がマット表面に飛び出すことは一切なく、むしろ、接着層の表裏面に飛び出したアルミニウム粉末がトップ層と基材層との積層（接着性）をより強固にするアンカー作用をもたらすことができ、しかも、これら３層（トップ層、接着層、基材層）を共押出法にて製造する際などに、アルミニウム粉末によって鏡面ロールなどを傷つけることがない効果が得られることを見出している。
【００２２】
接着層の厚みは、積層させるトップ層の厚みにより適宜決められる。
本発明では、トップ層と接着層との厚み比が、１：１．５〜１：１０であることが好ましい（すなわち、接着層厚みとしては７．５〜５００μｍ程度とすればよく、より好ましくは３０〜２００μｍである）。これにより、得られるマットの柔軟性を維持しつつ、マットをめくったり丸めたりしてもトップ層と基材層との層間剥離を確実に抑えることが可能となる。さらには、接着層にアルミニウム粉末を含有させた際に、この最適な層比バランスが、優れた透明性とマウスレスポンス性とをなし得るものである。
トップ層に対する接着層の厚みが、薄すぎるとトップ層と基材層との剥離が生じやすく、厚すぎれば、両層の接着効果は飽和し無駄になるばかりか、透明性も低下しやすく、さらにはコストアップとなる。
【００２３】
なお、本発明では、接着層やトップ層において、アルミニウム粉末の分散性を高めるために、例えば、アルミニウム粉末の表面を、被覆剤にてコーティングしてもよいし、または適宜分散剤等をアルミニウム粉末と共に添加してもよい。
この被覆剤としては、Ｓｉ、Ｔｉ、Ｚｒ、Ａｌなどの元素を含有するカップリング剤が用いられ、例えばトリメトキシシランのようなシランカップリング剤が好適に使用される。
また、分散剤としては、各種の界面活性剤、リン酸エステル化合物等が適宜使用される。
【００２４】
接着層やトップ層においても、前述の基材層同様、必要に応じて、上記分散剤の他に、酸化防止剤、帯電防止剤、難燃剤、（光）安定剤、滑剤、着色剤、粘度調整剤、抗菌剤など各種の添加剤を配合することができ、着色剤、難燃剤等の添加に関しては、マットの透明性を損なわないように考慮する必要がある。
特に、帯電防止剤（例えば、ノニオン系界面活性剤、カチオン系界面活性剤、アニオン系界面活性剤など）は、トップ層に添加することで、マット表面のほこり付着を抑えることができる。
【００２５】
本発明のマットの成形方法については、特に限定されないが、
まず、前述のアルミニウム粉末及びその他の添加剤を、トップ層または接着層を形成する樹脂に添加・混合し、
次いで、トップ層、接着層、（前述の添加剤を必要に応じて添加・混合した）基材層のうちの３層全部を共押出にて一度に成形してもよいし、いずれか２層（トップ層と接着層、または、接着層と基材層）を共押出ししてから、接着層側に残りの１層を積層させることもできる。あるいは、各層を一般的なシート又はフィルム成形に使用されているカレンダー成形、押出成形、インフレーション成形、キャスト成形などによって別々に成形し、ラミネートしてもよい。
【００２６】
本発明の光学式マウス対応マット全体の厚みについては、一般的なマット（デスクマットあるいはテーブルマット）として使用される厚みであれば特に問題なく、厚みを増して天板とのなじみを良好にし、ガラス天板のような重厚感を演出してもよい。デスクマットやテーブルマットとしては、一般的には０．５〜４．０ｍｍが好適である。
【００２７】
本発明では、基材層の裏面に、スリップ性や加工性確保、その他の機能性付与のため、透明性を損なわない範囲内で、ポリプロピレン系樹脂やポリエチレン系樹脂などのポリオレフィン系樹脂を積層することができる。
【００２８】
本発明では、マット（成形体）とした場合の透明性は、ＪＩＳ−Ｋ７１０５に準じて測定される全光線透過率が７０％以上であることが好ましく、より好ましくは８０％以上である。また、ＪＩＳ−Ｋ７１０５に準じて測定されるヘーズが３０％以下であることが好ましく、より好ましくは２０％以下である。
全光線透過率が７０％より低かったり、ヘーズが３０％を超える値だと、透明性（視認性）が不十分となり、実用性の高い光学式マウス対応マットとすることができなくなる。
【００２９】
また、本発明の光学式マウス対応マットは、エンボス加工やブラスト加工等をマットの表面および／または裏面に施してもよい。エンボス加工やブラスト加工を施すことにより、マウスのレスポンス性や、マットの解反性を向上させることができる。
【実施例】
【００３０】
実施例１〜７、比較例１〜４
Ｔダイ押出成形機を用いて、トップ層と接着層とを２種２層フィルムとして成形し、別途、基材層を押出法で成形しながら先の２種２層フィルムと貼り合せ、幅約１００ｃｍ、厚さ約１．５ｍｍの長尺シートを成形した（各層の厚みは、トップ層が１５μｍ、接着層が３０μｍ、基材層が１５００μｍであった）。各層を構成する原料と、その配合割合については、表１に示すとおりである。
得られた各シートを、一辺の長さが１ｍの正方形状に裁断し、実施例１〜７、比較例１〜４のマットとした。
【００３１】
表中の数字は、重量部を表す。
（使用原料）
トップ層
・樹脂１（ＥＭＳ社製 商品名“グリロンＣＲ−９”）：６−ナイロンと１２−ナイロンとの共重合体
・樹脂２（東レ社製 商品名“アミランＣＭ２００１”）：６−ナイロンと１０−ナイロンとの共重合体
・樹脂３（三菱エンジニアリングプラスチックス社製 商品名“ノバデュラン５５１０５”）：ポリブチレンテレフタレート
接着層
・樹脂４（三井石油化学（株）製 商品名“アドマー”）：ポリエチレンの無水マレイン酸グラフト重合物
基材層
・樹脂５（住友化学（株）製 商品名“ＷＨ２０６”）：ＥＭＭＡ
アルミ粉
・アルミ粉１：重量平均粒子径１７．７μｍのアルミニウム粉末
・アルミ粉２：重量平均粒子径３０．０μｍのアルミニウム粉末
【００３２】
得られた各マットについて、光学マウス反応性、光学特性（全光線透過率、ヘーズ値）および成形性を下記の評価方法で評価した。結果を併せて表１に示す。
【００３３】
＜光学マウス反応性＞
市販されているＬＥＤ式光学マウスを得られた各マット上に載置した後、緩急自在に操作し、パーソナルコンピュータに付属している液晶モニター画面に表示されるポインターの動作について、下記のように評価した。
○：良好
△：時折反応しないことがあるが、使用可能
×：マウスカーソルが作動しない
【００３４】
＜光学特性＞
１．全光線透過率（単位％）について、ＪＩＳ−Ｋ７１０５に基づき測定を行った。
○：８０％以上
△：７０％以上、８０％未満
×：７０％未満
２．ヘーズ値（単位％）について、ＪＩＳ−Ｋ７１０５に基づき測定を行った。
○：２０％以下
△：２０％超え、３０％以下
×：３０％超え
【００３５】
＜成形性＞
押出成形機で用いた鏡面ロールの表面に、傷が発生していないか否かを目視にて確認した。
○：傷の発生は皆無
△：ロールの表面に若干傷が発生していたが、ロールを取り替えねばならないほどの傷ではなかった
【００３６】
【表１】
2014127072.tif 000002
【産業上の利用可能性】
【００３７】
本発明の光学式マウス対応マットは、人の皮脂の移行による膨潤や波打つような変形が生じない。また、優れた透明性に加えて、光学式マウスに対するレスポンス性はもとより、美観や手触りも良好である。勿論、ボール方式マウスにも対応できるものである。
例えば、デスクマットやテーブルマット用途はもとより、マウスパッドとしても好適に用いられる。